СПОСОБ ЛИТЬЯ АЛЮМИНИЕВЫХ СПЛАВОВ, АЛЮМИНИЕВЫЙ СПЛАВ И СПОСОБ ПРОИЗВОДСТВА ИЗ НЕГО ПРОМЕЖУТОЧНЫХ ИЗДЕЛИЙ

1. Способ литья алюминиевых сплавов, включающий его приготовление в дуговой плавильной установке постоянного тока, непрерывную подачу расплава алюминиевого сплава в формирующее устройство, отвод тепла из области, кристаллизующейся литой заготовки, обработку расплавляемого и кристаллизующегося металла под внешним воздействием, отличающийся тем, что обработку расплавляемого и кристаллизующегося металла осуществляют акустическим воздействием.
2. Способ по п.1, отличающийся тем, что расплавление металла осуществляют при акустическом воздействии радиочастотного диапазона от 10 до 2000 КГц.
3. Способ по п.1, отличающийся тем, что формирование литой заготовки осуществляют при акустическом воздействии радиочастотного диапазона от 10 до 2000 КГц.
4. Способ по п.3, отличающийся тем, что акустическое воздействие осуществляют на сформированную литую заготовку до цеховой температуры (≅20°С).
5. Сплав на основе алюминия, отличающийся тем, что он выполнен способом литья по любому из пп.1-4.
6. Сплав по п.5, отличающийся тем, что он дополнительно содержит кремний, магний, цирконий, бериллий, титан при следующем соотношении компонентов, масс.%:
Кремний 4-20
Магний 2-13
Цирконий 0,05-0,2
Бериллий 0,03-0,15
Титан 0,02-0,1
Алюминий остальное
7. Сплав по п.6, отличающийся тем, что он дополнительно содержит 0,01-0,05 масс.% кобальта.
8. Сплав по любому из пп.6 и 7, отличающийся тем, что он дополнительно содержит 0,01-0,3 масс.% хрома.
9. Сплав по пп.6 и 7, отличающийся тем, что он дополнительно содержит 0,004-0,020 масс.% бора.
10.Способ производства промежуточных изделий из сплава на основе алюминия по любому из пп.6-9, включающий прокатку полученной таким образом заготовки, с промежуточным отжигом, термическую обработку полученного полуфабриката, отличающегося тем, что прокатку проводят при температурах, не превышающих температуру стабильности магния в твердом растворе алюминия, а термообработку полуфабриката осуществляют путем закалки.
11. Способ по п.10, отличающийся тем, что прокатку проводят при температуре не превышающей 350°С при акустическом воздействии.
12.Способ по п.10, отличающийся тем, что закалку полуфабриката проводят при 380-435°С.